(57)【要約】【課題】二酸化炭素および所定周波数の波動照射を併用したリポソームの製造方法、およびマルチラメラリポソームを提供する。【解決手段】高圧反応器に、水系溶媒に分散したスフィンゴリン脂質を収納し、温度３０〜７０℃、圧力０．１〜５０ＭＰａの二酸化炭素を封入し、かつ周波数１０〜５００ｋＨｚの波動を照射して反応させることを特徴とする、リポソームの製造方法である。有機溶媒を使用することなく、平均粒径５〜２００ｎｍのマルチラメラリポソームを得ることができる。【選択図】図５
2017190329.tif 000002
【特許請求の範囲】
【請求項１】
高圧反応器に、水系溶媒に分散したスフィンゴリン脂質を収納し、温度３０〜７０℃、圧力０．１〜５０ＭＰａの二酸化炭素を封入し、かつ周波数１０〜５００ｋＨｚの波動を照射して反応させることを特徴とする、リポソームの製造方法。
【請求項２】
前記水系溶媒には、前記スフィンゴリン脂質と共にグリセロリン脂質および／またはステロール類が分散されることを特徴とする、請求項１記載のリポソームの製造方法。
【請求項３】
前記スフィンゴリン脂質は、スフィンゴミエリンであることを特徴とする、請求項１または２記載のリポソームの製造方法。
【請求項４】
前記二酸化炭素を温度４０〜６０℃、圧力１０〜３０ＭＰａとし、周波数２０〜１００ｋＨｚの波動を照射させ、マルチラメラリポソームを製造することを特徴とする、請求項１〜３のいずれかに記載のリポソームの製造方法。
【請求項５】
スフィンゴリン脂質で構成されるマルチラメラリポソーム。
【請求項６】
スフィンゴミエリンと共にグリセロリン脂質および／またはステロール類とを含む、請求項５記載のマルチラメラリポソーム。
【請求項７】
粒径が５〜２００ｎｍである、請求項５または６記載のマルチラメラリポソーム。
【発明の詳細な説明】
【技術分野】
【０００１】
本発明は、スフィンゴリン脂質を含むリポソームの製造方法およびマルチラメラリポソームに関する。
【背景技術】
【０００２】
リポソームは、脂質二分子膜からなる閉鎖小胞体である。細胞モデルとして使用されるほか、閉鎖空間に医薬品などを封入した薬物送達システム（Ｄｒｕｇ  Ｄｅｌｉｖｅｒｙ  Ｓｙｓｔｅｍ：ＤＤＳ）等へ応用されている。リポソームの製造方法として、例えば、リン脂質とコレステロールとを含むクロロホルム溶液をフラスコに仕込み、溶媒のみを除去してフラスコ内壁に脂質膜を形成し、リン酸や乳酸などの緩衝液を加えてリン脂質の転移温度以上に加温し、撹拌装置で水和および分散させる方法がある（非特許文献１）。当該方法によれば、多層リポソームを生成させることができ、この多層リポソームに超音波を照射すると百数十ナノメートルの単層リポソームが生成するという。
【０００３】
一方、有機溶媒に代えて超臨界二酸化炭素を使用する方法もある。圧力容器内で４０〜６５℃、１０〜３０ＭＰａの条件下、超臨界二酸化炭素とリポソーム膜構成成分、医薬化合物、および製剤助剤とを混合し反応させるものである。圧力容器内を減圧して二酸化炭素を除去すると、前記医薬化合物が内包されたリポソームの水性分散液を得ることができるという（特許文献１）。前記製剤助剤として、トロメタモールなどの緩衝剤、キレート剤、無機塩類、薬理的活性物質、浸透圧調節剤、安定化剤、抗酸化剤、粘度調節剤、保存剤などが記載されている。実施例では、リポソーム原料としてジパルミトイルホスファチジルコリン（ＤＰＰＣ）、水素添加大豆ホスファチジルコリン（ＨＳＰＣ）を用い、トロメタモールとＥＤＴＡＮａ２−Ｃａとを併用してリポソームを製造している。なお、リポソーム製造後に整粒操作を行い、平均粒径が０．２６〜０．３０μｍの多層リポソームを得ている。
【０００４】
また、水溶性もしくは親水性物質又は物質の混合物の封入のためのリポソームの製造方法もある（特許文献２）。水、リン脂質および助剤を臨界圧力及び臨界温度より高い二酸化炭素及び極性有機溶媒と反応させるものである。実施例では、リン脂質〔１−ｎ−ヘキサデカノイル−２−（９−シス−オクタデセノイル）−３−ｓｎ−ホスファチジルコリン（ＰＯＰＣ）〕とコレステロールとを使用し、ＰＯＰＣ：コレステロールのモル比が３：１のリポソームを製造している。
【０００５】
更に、超臨界状態または臨界点以上の温度もしくは圧力条件下の二酸化炭素とリン脂質または糖脂質の均一混合流体中に、封入物質を含む水相を加えることを特徴とする封入物質を内包したリポソームの製造方法もある（特許文献３）。リン脂質と超臨界二酸化炭素との均一混合物にエタノールなどの助溶媒を併用し、難溶性の封入物質の溶解度を増加させるものである。この方法によれば、直径５０ｎｍ〜８００ｎｍの単層ラメラリポソームを製造することができる。なお、超臨界二酸化炭素法を使用する方法は、超臨界状態でリポソームが形成されるのではなく、減圧により溶解度が急激に低下し、微粒子状に析出するリン脂質に水溶液を混合することによりリポソームが製造される、という。実施例では、ジパルミトイルホスファチジルコリン（ＤＰＰＣ）、水添大豆レシチン（ＨＳＰＣ）、水添卵黄レシチン、ジオレイルホスファチジルコリン（ＤＯＰＣ）、ジステアロイルホスファチジルコリン（ＤＳＰＣ）を用いて、単層リポソームを製造している。
【０００６】
一方、卵黄由来フォスファチジルコリンを溶解したクロロホルム溶液を試験管に仕込み、溶媒のみを除去して試験管内壁に脂質膜を形成し、この試験管にガラスビーズと緩衝液とを加えた後に、２０〜５０ｋＨｚの低周波超音波と、５００ｋＨｚ〜２０ＭＨｚの高周波超音波とを照射するリポソームの製造方法もある（特許文献４）。単に超音波を照射しただけではリポソーム内包物の損傷や、溶液温度の上昇による原料の分解・変性するなどの問題が生じるが、原料に２０〜５０ｋＨｚの低周波超音を照射してキャビテーションによる微細化を行い、次いでキャビテーション損傷の少ない条件下でリポソーム粒径をナノレベルまで極微細化・均一化する５００ｋＨｚ〜２０ＭＨｚの高周波超音波照射を併用すると、数十ｎｍから１５０ｎｍの大きさにおいて粒径分布の狭い、異物混入のない高品質のリポソームを調製することができるという。
【先行技術文献】
【特許文献】
【０００７】
【特許文献１】特開２００６−２９８８４４号公報
【特許文献２】特開平０６−３１５６２４号公報
【特許文献３】特許第４２９６３４１号公報
【特許文献４】特開２００７−７６２５号公報
【非特許文献】
【０００８】
【非特許文献１】秋吉一成、辻井薫監修；奥直人、久保井亮一、宝谷紘一編、「リポソーム応用の新展開：人工細胞の開発に向けて」、エヌ・ティー・エス発行、２００５年６月発行、ページ３３，３４
【非特許文献２】吉村哲郎、「新規リポソーム作製技術の開発と医療への応用」、［online］、[平成２９年３月１４日]、インターネット〈URL：http://www.nisri.jp/dor/report/2009/yoshimura.pdf〉
【発明の概要】
【発明が解決しようとする課題】
【０００９】
しかしながら、上記非特許文献１記載や特許文献２記載の方法は、リン脂質と共にコレステロールを併用するものである。コレステロールはリポソームの脂質二分子膜の構成成分として使用され、コレステロールを含まないリポソームは得られていない。
【００１０】
また、特許文献１記載の方法は超臨界二酸化炭素を使用して多層リポソームを製造する方法である。リン脂質と共にトロメタモールやキレート剤などの製剤助剤を併用する必要がある。従って、製剤助剤を使用せず、多層リポソームを製造する方法の開発が望まれる。
【００１１】
特許文献３記載の方法も特許文献１と同様に超臨界二酸化炭素を使用するものであるが、実施例では、単層リポソームのみを製造している。超臨界二酸化炭素を使用し、かつ同じリン脂質を膜構成成分として使用して多層リポソームを製造する特許文献１と比較すると、特許文献１はリン脂質と共にコレステロールを併用して多層リポソームを調製するのに対し、特許文献３ではコレステロールを使用せず、単層リポソームのみを調製している。したがって、コレステロールを使用せず、マルチラメラリポソームを製造する方法の開発が望まれる。
【００１２】
上記特許文献１〜４は、いずれもリン脂質としてグリセロリン脂質を使用するものであり、スフィンゴリン脂質を膜構成成分とするリポソームを製造するものではない。リポソームは、ＤＤＳなどに応用されるが、グリセロリン脂質とスフィンゴリン脂質とは生体内での代謝も相違する。したがって、スフィンゴリン脂質を主たる構成成分とするリポソームの製造方法の開発が望まれる。
【００１３】
更に、特許文献４記載の方法は、予め有機溶媒を使用してリン脂質膜を調製した後に２段階に超音波を照射するものである。有機溶媒を使用するため、製造環境および製品の安全性に影響する場合があり、複数回の超音波照射の工程も複雑である。したがって、有機溶媒を使用せず、より簡便にスフィンゴリン脂質を含むリポソームの製造方法の開発が望まれる。
【００１４】
上記現状に鑑み本発明は、コレステロールや助剤などを使用せずにスフィンゴリン脂質のリポソームを製造する方法を提供することを目的とする。
【００１５】
更に本発明は、スフィンゴリン脂質を構成成分とするマルチラメラリポソームを提供することを目的とする。
【課題を解決するための手段】
【００１６】
本発明者らは、スフィンゴリン脂質と臨界状態の二酸化炭素との混合物に特定の周波数の波動を照射して反応させたところ、二酸化炭素除去後に得られるリポソーム懸濁液にマルチラメラリポソームが含まれることを見出し、本発明を完成させた。なお、スフィンゴリン脂質と共にグリセロリン脂質やステロール類を併用することもできる。
【００１７】
すなわち本発明は、高圧反応器に、水系溶媒に分散したスフィンゴリン脂質を収納し、温度３０〜７０℃、圧力０．１〜５０ＭＰａの二酸化炭素を封入し、かつ周波数１０〜５００ｋＨｚの波動を照射して反応させることを特徴とする、リポソームの製造方法を提供するものである。
【００１８】
また本発明は、前記水系溶媒には、前記スフィンゴリン脂質と共にグリセロリン脂質および／またはステロール類が分散されることを特徴とする、前記リポソームの製造方法を提供するものである。
【００１９】
また本発明は、前記スフィンゴリン脂質は、スフィンゴミエリンであることを特徴とする、前記リポソームの製造方法を提供するものである。
【００２０】
また本発明は、前記二酸化炭素を温度４０〜６０℃、圧力１０〜３０ＭＰａとし、周波数２０〜１００ｋＨｚの波動を照射させ、マルチラメラリポソームを製造することを特徴とする、前記リポソームの製造方法を提供するものである。
【００２１】
また本発明は、スフィンゴリン脂質で構成されるマルチラメラリポソームを提供するものである。
【００２２】
また本発明は、スフィンゴミエリンと共にグリセロリン脂質および／またはステロール類とを含む、前記マルチラメラリポソームを提供するものである。
【００２３】
また本発明は、粒径が５〜２００ｎｍである、前記マルチラメラリポソームを提供するものである。
【発明の効果】
【００２４】
本発明によれば、有機溶媒や製剤助剤、ステロール類を使用せずに、スフィンゴリン脂質を含むリポソームを製造することができる。
【００２５】
また、スフィンゴリン脂質を含むマルチラメラリポソームが提供される。
【図面の簡単な説明】
【００２６】
【図１】実施例１で調製したリポソーム懸濁液の電子顕微鏡像である。
【図２】実施例２で調製したリポソーム懸濁液の電子顕微鏡像である。
【図３】実施例３で調製したリポソーム懸濁液の電子顕微鏡像である。
【図４】実施例５で調製したリポソーム懸濁液の電子顕微鏡像である。
【図５】実施例６で調製したリポソーム懸濁液の電子顕微鏡像である。
【図６】実施例７で調製したリポソーム懸濁液の電子顕微鏡像である。
【図７】実施例１３で調製したリポソーム懸濁液の電子顕微鏡像である。
【図８】実施例１４で調製したリポソーム懸濁液の電子顕微鏡像である。
【図９】実施例１５で調製したリポソーム懸濁液の電子顕微鏡像である。
【図１０】図１０（Ａ）は実施例１６で調製したリポソーム懸濁液の光学顕微鏡像、図１０（Ｂ）は同電子顕微鏡像である。
【発明を実施するための形態】
【００２７】
本発明の第一は、高圧反応器に、水系溶媒に分散したスフィンゴリン脂質を収納し、温度３０〜７０℃、圧力０．１〜５０ＭＰａの二酸化炭素を封入し、かつ周波数１０〜５００ｋＨｚの波動を照射して反応させることを特徴とする、リポソームの製造方法である。以下、本発明を詳細に説明する。
【００２８】
本発明の製造方法は、スフィンゴリン脂質をリポソームの構成成分として含むことを特徴とする。後記する実施例に示すように、ステロール類、緩衝液やキレート剤等の助剤、エタノールやクロロホルムなどの有機溶媒を使用することなく、スフィンゴリン脂質のみからなるリポソームを製造できることが判明したからである。スフィンゴリン脂質としては、スフィンゴイドに脂肪酸が酸アミド結合したセラミドを含み、更に、リン酸および塩基が結合した化合物である。例えば、スフィンゴミエリン、セラミドホスリルエタノールアミン、セラミドホスリルグリセロール、セラミドホスリルグリセロールホスファート、１，２−ジミリストイルアミド−１，２−デオキシホスファチジルコリンなどがある。
【００２９】
本発明の製造方法は、ステロール類を使用せずにリポソームを製造できる点に特徴があるが、前記スフィンゴリン脂質と共にステロール類を併用するものであってもよい。ステロール類としては、コレステロール、ジヒドロコレステロール、コレステロールエステル、フィトステロール、シトステロール、スチグマステロール、カンペステロール、コレスタノール、ラノステロールなどがある。また１−Ｏ−ステロールグルコシド、１−Ｏ−ステロールマルトシドまたは１−Ｏ−ステロールガラクトシドなどのステロール誘導体であってもよい。
【００３０】
また、ステロール類に代えて、またはステロール類と共にグリセロリン脂質を併用するものであってもよい。グリセロリン脂質としては、例えばホスファチジルコリン、ジパルミトイルホスファチジルコリン、ジステアロイルホスファチジルコリン、ホスファチジルエタノールアミン、ホスファチジルセリン、ホスファチジン酸、ホスファチジルグリセロール、ホスファチジルイノシトール、ジミリストイルホスファチジルコリン、カルジオピン、卵黄レシチン、水添卵黄レシチン、大豆レシチン、水添大豆レシチン、水素添加大豆ホスファチジルコリン等がある。
【００３１】
リポソーム構成成分におけるスフィンゴリン脂質の割合は、５０〜１００質量％、より好ましくは６０〜１００質量％である。グリセロリン脂質およびステロール類を併用することができ、これらを併用する場合の配合量は、これらの合計がリポソーム構成成分の５０質量％を越えず、それぞれ５０質量％未満、より好ましくは０〜３０質量％、特に好ましくは０〜２０質量％である。
【００３２】
本発明では、水系溶媒に分散したスフィンゴリン脂質を使用する。これに所定条件の二酸化炭素を混合し特定周波数の波動照射を照射すると、有機溶媒や助剤等を使用せずにリポソームを製造できる点に特徴がある。水系溶媒に分散したスフィンゴリン脂質を使用することで、リポソームに前記水系溶媒が封入されたリポソームが製造される。したがって、水系溶媒としては、精製水、蒸留水、純水などの水が好適である。水系溶媒に他の成分の添加は不要である。
【００３３】
一方、任意の化合物Ａが封入されたリポソームを製造することもできる。この場合には、水等に成分Ａを溶解または分散したものを水系溶媒として使用することができる。この際、成分Ａの溶解助剤として緩衝液、キレート、アルコールなどの有機溶媒などを含ませることができる。
【００３４】
スフィンゴリン脂質、グリセロリン脂質、ステロール類などのリポソーム構成成分は常温で固体である。これを水に分散させるには、例えばリポソーム構成成分と水系溶媒とを仕込んだ容器をバス型ソニーケーターのバス部に収納してソニーケーションし、リポソーム構成成分を微細化すればよい。有機溶媒を使用することなく、水中にリポソーム構成成分を分散させることができる。なお、リポソーム構成成分の添加量は、水１００質量部に対して０．００１〜１０質量部であり、好ましくは０．０１〜１質量部である。
【００３５】
リポソーム構成成分が分散された水系溶媒を、高圧反応器に収納する。次いで、同反応器に温度３０〜７０℃、好ましくは３０〜６０℃、より好ましくは４０〜６０℃、特に好ましくは５０〜６０℃、圧力０．１〜５０ＭＰａ、好ましくは０．１〜３０ＭＰａ、より好ましくは１〜３０ＭＰａとなるように二酸化炭素を供給する。
【００３６】
次いで、この混合物に周波数１０〜５００ｋＨｚ、より好ましくは１０〜３００ｋＨｚ、特に好ましくは２０〜１００ｋＨｚの波動を照射する。波動照射後に二酸化炭素を減圧除去すると、得られる懸濁液中にリポソームが形成される。非特許文献２に記載するように、ＭＬＶ（multi lameller vesicle；多重層リポソーム）に超音波処理を行うと百数十ナノメートルの粒子径の小さいＳＵＶ（small unilameller vesicle;小さな一枚膜リポソーム）となる。しかしながら本発明では、超臨界状態の二酸化炭素にスフィンゴリン脂質を混合し、更に所定の波動を照射すると、その機序は不明であるが、スフィンゴリン脂質からなるマルチラメラリポソームが製造されることが判明した。反応時間、すなわち波動照射時間は、１０分以上であれば特に制限はない。例えば１０分〜５時間、好ましくは３０分から２時間である。なお、本発明の方法は、スフィンゴリン脂質のみでリポソームが構成される点に特徴があり、製造されるリポソームはマルチラメラリポソームに限定されず、ユニラメラリポソームを含むものであってもよい。
【００３７】
本発明では、上記範囲で温度、圧力、周波数、反応時間を調整することで、層構成や平均粒径を調整することができる。例えば、後記する実施例に示すように、温度４０〜６０℃、圧力１０〜３０ＭＰａ、周波数２０〜１００ｋＨｚ、好ましくは２０〜５０ｋＨｚの照射により、主としてマルチラメラリポソームを生成することができる。上記温度範囲で圧力１５ＭＰａで反応させる場合は、温度４０〜６０℃の範囲で粒子径が略均一のマルチラメラリポソームを製造することができる。また、温度４０℃よりも高温で反応させると、マルチラメラリポソームの分離性を向上させることができる。また、２８〜４５ｋＨｚの超音波照射により、温度４０〜６０℃の範囲で、より多層のマルチラメラリポソームを製造することができる。
【００３８】
なお、リポソームは脂質二分子膜から構成される。本明細書において、ユニラメラリポソームとは、１層の脂質二分子膜で構成されるリポソームを意味し、マルチラメラリポソームとは、２以上の脂質二分子膜で構成されるリポソームを意味するものとする。
【００３９】
本発明の製造方法で製造されるリポソームは、ステロール類などの膜成分を使用せずに、マルチラメラ構造を形成する。従来は、マルチラメラリポソームの調製には、ステロール類などの膜成分を併用する必要があり（特許文献１参照）、リン脂質のみのマルチラメラリポソームやその製造方法は知られていない。しかしながら、本発明においてステロール類その他の併用を排除するものではなく、リポソーム構成成分として、ステロール類やグリセロリン脂質を併用することもできる。
【００４０】
本発明で製造されるリポソームはスフィンゴリン脂質を必須の成分とする。リポソームの大きさは、原理的には水和水などを含んだリン脂質分子の形態に基づく自発曲率に依存し、形成に至る調製環境に影響され、例えば、温和な条件の静置水和法では、巨大な単層リポソーム（ＧＵＶ：Giant Unilamellar Vesicle）となり、ボルテックス処理のような渦流下ではマルチラメラリポソームとなり、超音波処理では平均粒径が２００ｎｍ以下のユニラメラリポソームとなる（非特許文献２）。しかしながら本発明によれば、後記する実施例に示すように、スフィンゴリン脂質のみからなるマルチラメラリポソームを製造することができる。なお、粒度分布測定装置で測定した平均分子量から換算した場合の平均粒径は１，０００ｎｍ超であったが、電子顕微鏡像に基づく算出によればマルチラメラリポソームの粒径は５〜２００ｎｍであった。ただし、本発明で製造できるリポソームはマルチラメラリポソームに限定されない。また、層構成によらず、ＧＵＶなどの平均粒径が大きいリポソームは、生体膜の研究材料として使用することができる。
【００４１】
本発明の第二は、スフィンゴリン脂質で構成されるマルチラメラリポソームである。このリポソームは、本発明の第一の方法で製造することができる。ただし、製造方法はこれに限定されるものではない。
【００４２】
本発明のマルチラメラリポソームの粒径は、医療用のリポソーム製剤として好適な５〜２００ｎｍである。リポソームを生体内の標的部位に送達させるために、血管透過性を利用するという方法がある。癌組織や炎症部位などの血管新生が活発な血管壁では透過性が亢進しているため、正常組織では通過困難な数１０〜２００ｎｍの粒子が透過することができる。本発明のマルチラメラリポソームの粒径は、好ましくは３０〜１５０ｎｍ、より好ましくは５０〜１２０ｎｍである。この粒径のマルチラメラリポソームは、癌組織や炎症部位に到達することができる。
【実施例】
【００４３】
次に実施例を挙げて本発明を具体的に説明するが、これらの実施例は何ら本発明を制限するものではない。
【００４４】
（実施例１）
スフィンゴミエリンを精製水に濃度０．１ｗｔ％となるように投入し、超音波洗浄機（株式会社エスエヌディＵＳＭ）で１０分間撹拌した。その３ｍｌを、高圧反応器に仕込み、二酸化炭素を、温度４０℃で、圧力１０ＭＰａとなるように封入した。更に、２８ｋＨｚの超音波を照射し、６０分間反応させた。反応終了後に、二酸化炭素を減圧除去し、リポソーム懸濁液を回収した。
【００４５】
反応時間６０分で得た前記リポソーム懸濁液を蒸留水で１０倍に希釈し、カーボン支持膜つき４００メッシュＣｕグリッドで、室温または８０℃にて分散し２％リンタングステン酸、室温または８０℃でネガティブ染色法による電子染色を行った。電子顕微鏡像を図１に示す。複数の層で構成されるマルチラメラリポソームが含まれていた。
【００４６】
（実施例２〜１５）
温度、圧力、超音波条件を表１に変更した以外は実施例１に準じてリポソーム懸濁液を回収した。また、粒度分布測定装置（Ｓｈｉｍａｄｚｕ  ＳＡＬＤ−２２００）を用いて平均分子量を測定しリポソームの平均粒径に換算した。結果を表１に示す。表中「−」は、未測定を意味する。また、リポソーム懸濁液に含まれるリポソームの電子顕微鏡像を図２〜９に示す。
【００４７】
（実施例１６）
温度を５０℃、圧力を２０ＭＰａとなるように封入し、超音波照射に代えて１，５００ｒｐｍで６０分間撹拌した以外は、実施例１と同様に操作してリポソーム懸濁液を得た。リポソーム懸濁液を構成するリポソームは、マルチラメラリポソームであった。粒度分布測定装置を用いて測定した平均分子量から得られたリポソームの平均粒径を換算したところ、３，４２１±３９２ｎｍであった。リポソーム懸濁液の光学顕微鏡像を図１０（Ａ）に、電子顕微鏡像を図１０（Ｂ）に示す。
【００４８】
【表１】
2017190329.tif 000003
【００４９】
（結果）
（１）高圧反応器に、水系溶媒に分散したスフィンゴリン脂質を収納し、温度４０〜６０℃、圧力１０〜３０ＭＰａで反応させると、いずれの条件でもマルチラメラリポソームが生成することが判明した。
（２）実施例２、実施例６および実施例１４の結果を示す図２、図５、図８の電子顕微鏡像に示すように、温度４０〜６０℃の範囲で圧力１５ＭＰａで反応させる場合に、マルチラメラリポソームの粒径が均一になる傾向が観察された。
（３）実施例１、実施例５および実施例１３の結果を示す図１、図４、図７の電子顕微鏡像に示すように、圧力１０ＭＰａで反応させた場合は、温度４０℃よりも５０℃、６０℃の方が、マルチラメラリポソームの分離性に優れた。
（４）実施例７、実施例８、実施例１１の結果によれば超音波の照射時間に依存し、実施例３、実施例７、実施例１５の結果によれば反応温度に依存した。温度５０℃、圧力２０ＭＰａ、超音波２８ｋＨｚの場合には、照射時間が６０分の場合に平均粒径が最も短径となり、圧力２０ＭＰａ、超音波２８ｋＨｚの場合には、温度５０℃の場合に平均粒径が最も短径となった。
（５）実施例７と実施例１６の結果を示す図６と図１０（Ｂ）との比較に示されるように、温度５０℃、圧力２０ＭＰａの場合、超音波処理または撹拌処理に依存して層厚が異なり、２８ｋＨｚの超音波を照射した方がより多層となる傾向が観察された。
【図１】
2017190329.tif 000004
【図２】
2017190329.tif 000005
【図３】
2017190329.tif 000006
【図４】
2017190329.tif 000007
【図５】
2017190329.tif 000008
【図６】
2017190329.tif 000009
【図７】
2017190329.tif 000010
【図８】
2017190329.tif 000011
【図９】
2017190329.tif 000012
【図１０】
2017190329.tif 000013